СПОСОБ ПОЛУЧЕНИЯ ОГНЕЗАЩИТНОГО ПОКРЫТИЯ ДЛЯ СТЕКЛОПЛАСТИКОВ

1. Способ получения огнезащитного покрытия для стеклопластиков, заключающийся в том, что на стеклопластик сначала наносят покрытие, толщина которого после сушки составляет 0,7-1,1 мм, из композиции, включающей (весовые %): полифосфат аммония форма II (23-25), пентаэритрит (5-7), меламин (7), диоксид титана рутил (3,5), гидроксид алюминия (11), раствор стирол-акрилового сополимера типа Экоформ-2245 (20-30), после чего покрытие сушат при комнатной температуре в течение 4-6 ч.
2. Способ по п. 1, отличающийся тем, что органическим растворителем является смесь органических растворителей (весовые %): бутилацетат (10), этилцеллозольв (8), ацетон (7), бутанол (15), этанол (10), толуол (50).
3. Способ по п. 1, отличающийся тем, что композиция получают путем смешения сначала жидких компонентов - стирол-акрилового сополимера и растворителя, после чего к ним добавляют остальные сыпучие компоненты, затем осуществляют перемешивание до получения однородной вязкой массы, при этом размер частиц по клину не должен превышать 100 мк.
4. Способ по п. 1, отличающийся тем, что полученное покрытие обеспечивает время достижения температуры 100°С на необогреваемой стороне подложки через 118-180 с; до 200°С через 590-760 с; температуру необогреваемой стороны подложки до 300-330°С через 25 мин экспозиции.